(57)【特許請求の範囲】
【請求項１】
両端縁部同士を重ね合わせて筒状とし、これを熱により容器の胴部外周方向に収縮させ、この容器に固定する樹脂フィルム製の熱収縮性のラベルにおいて、
前記ラベルの一方の端に沿って、ヒートシール剤を塗工して第１シール剤塗工部を形成し、
前記第１シール剤塗工部の近傍に、又は一部が重なるように粘着剤又は接着剤からなる仮止め剤を塗工して仮止め剤塗工部を形成し、
前記ラベルの他方の端に沿って、ヒートシール剤を塗工して第２シール剤塗工部を形成し、
前記第２シール剤塗工部は、容器胴部に接合され、かつ、
前記仮止め剤塗工部は、このラベルの他方の端縁部近傍の外表面上に接合される熱収縮性ラベル。
【請求項２】
前記の一方の端縁部の第１シール剤塗工部の、仮止め剤が重なっていない部分の周方向の幅をＸ（ｍｍ）、前記の他方の端縁部のヒートシール剤塗工部の周方向の幅をＹ（ｍｍ）としたとき、下記の条件を満たす請求項１に記載の熱収縮性ラベル。
０．３≦Ｘ≦２０、０．３≦Ｙ≦２０。
【請求項３】
さらに、前記ラベルの前記両端縁部以外の部分にヒートシール剤による第３シール剤塗工部を設けた請求項１又は２に記載の熱収縮性ラベル。
【請求項４】
前記ヒートシール剤の着量は、０．２ｇ／ｍ２以上５．０ｇ／ｍ２以下である請求項１〜３のいずれか１項に記載の熱収縮性ラベル。
【請求項５】
前記ラベルの基材は、少なくとも一軸延伸をした熱収縮性フィルムであり、
このフィルムは、ポリオレフィン系フィルム、ポリエステル系フィルム、ポリスチレン系フィルム、ポリ乳酸系フィルム、発泡ポリオレフィン系フィルム、発泡ポリエステル系フィルム、発泡ポリスチレン系フィルム、発泡ポリ乳酸系フィルム、又はこれらのフィルムの二層以上の積層フィルムであることを特徴とする請求項１〜４のいずれか１項に記載の熱収縮性ラベル。
【請求項６】
前記仮止め剤がホットメルト型の粘着剤又は接着剤であることを特徴とする、請求項１〜５のいずれか１項に記載の熱収縮性ラベル。
【請求項７】
前記ラベルは、容器の胴部外周面に直接巻きつけて装着するラベルである、又はマンドレルに巻きつけ筒状にしてから容器に被せて装着するラベルであることを特徴とする請求項１〜６のいずれか１項に記載の熱収縮性ラベル。
【請求項８】
フィルム原反に一定間隔を開けて、そのフィルム原反の端面に平行に、ヒートシール剤を塗工してシール剤塗工帯を形成し、
前記シール剤塗工帯を前記フィルム原反の端面と平行に切断することにより、両端に沿ってシール剤塗工部が形成されたラベルを得、
前記両端縁部のうち、一方の端縁部のシール剤塗工部の近傍に、又は一部が重なるように仮止め剤を塗工して仮止め剤塗工部を形成する熱収縮性ラベルの製造方法。
【請求項９】
前記フィルム原反に形成されるシール剤塗工帯の幅は、０．６ｍｍ以上４０ｍｍ以下である請求項８に記載の熱収縮性ラベルの製造方法。
【請求項１０】
請求項１〜６のいずれかに記載の熱収縮性ラベル、又は請求項８若しくは９に記載の製造方法で製造される熱収縮性ラベルに形成された前記他方の端縁部のヒートシール剤を塗工したシール剤塗工部が、容器の胴部と向き合うようにして、この熱収縮性ラベルを前記容器の胴部外周面に巻き付け、
前記熱収縮性ラベルに形成された仮止め剤塗工部を、前記容器胴部外周面に巻き付けた当該熱収縮性ラベルの外周面上に重ね合わせて接合し、
熱収縮を行って、前記熱収縮性ラベルを前記容器の胴部に密着させるラベル付き容器の製造方法。
【請求項１１】
請求項１〜６のいずれかに記載の熱収縮性ラベル、又は請求項８若しくは９に記載の製造方法で製造される熱収縮性ラベルをマンドレルに巻き付け、
前記熱収縮性ラベルに形成された仮止め剤塗工部を、前記マンドレルに巻き付けた当該熱収縮性ラベルの外周面上に重ね合わせて接合し、
得られた筒状ラベルを容器に被せ、
熱収縮を行って、前記熱収縮性ラベルを前記容器の胴部に密着させるラベル付き容器の製造方法。
【請求項１２】
前記仮止め剤がホットメルト型の粘着剤又は接着剤であることを特徴とする、請求項８〜１１のいずれか１項に記載の熱収縮性ラベルの製造方法。
【発明の詳細な説明】
【技術分野】
【０００１】
この発明は、熱収縮により容器に装着させる熱収縮性ラベルに関する。
【背景技術】
【０００２】
飲料、調味料、ジャムなどのボトル容器や瓶などには、内容を表示するラベルを取り付けることが行われている。現在は、一軸延伸した熱収縮性フィルムからなるラベルを、延伸方向の所定サイズに切断して、切断された端縁部同士を重ねて接着して筒状にしてボトルに被せたり（特許文献１等）、ホットメルト接着剤で一方の端縁部を容器に貼って巻き付けて他方の端縁部を接着したり（特許文献２等）した後、スチーム及び熱風を当てるシュリンクトンネルで熱収縮させてシュリンクにより、容器に密着させることが行われている。
【先行技術文献】
【特許文献】
【０００３】
【特許文献１】特開２００９−９６５２７号公報
【特許文献２】特開２００８−１４５４９８号公報
【発明の概要】
【発明が解決しようとする課題】
【０００４】
ところで、前記のラベルは、このラベルの端縁部にラベラーでホットメルト接着剤等の接着剤を塗工した後、筒状にしたり、容器に巻き付けたりするが、作業上の観点から、ラベルの端縁部のギリギリの部分には、接着剤の塗工は行い難い。この部分に接着剤を塗工しようとすると、接着剤のはみ出しが生じ、これによりラベラーの汚れが生じるおそれがあるからである。
しかし、ラベルの端縁部のギリギリの部分に接着剤が塗工されていないと、この部分が外側へカールし、消費者が装着したラベルを手にしたときに引っ掛かりを感じてしまうことがあり、また、外観的にも劣ることがあった。
また、ラベルの一方の端縁部にホットメルト接着剤等の接着剤を塗工した後、他方の端縁部に接合した後、熱収縮させてラベルを容器に密着させる際、この接合が不十分の場合、熱収縮時にずれが生じてしまうことがあった。
さらに、容器の形状によっては、容器とラベルとの接合が不十分の場合、熱収縮時にラベルのせり上がりが生じてしまうことがあった。
【０００５】
そこでこの発明は、ラベラーの汚れを回避しつつ、ラベル端縁部のカールの発生や、ラベルのせり上がりやずれの発生を防止し、外観の優れたラベル装着容器を得ることを目的とする。
【課題を解決するための手段】
【０００６】
この発明は、両端縁部同士を重ね合わせて筒状とし、これを熱により容器の胴部外周方向に収縮させ、この容器に固定する樹脂フィルム製の熱収縮性のラベルにおいて、前記ラベルの一方の端に沿って、ヒートシール剤を塗工して第１シール剤塗工部を形成し、前記第１シール剤塗工部の近傍に、又は一部が重なるように粘着剤又は接着剤からなる仮止め剤を塗工して仮止め剤塗工部を形成し、前記ラベルの他方の端に沿って、ヒートシール剤を塗工して第２シール剤塗工部を形成し、前記第２シール剤塗工部は、容器胴部に接合され、かつ、前記仮止め剤塗工部は、このラベルの他方の端縁部近傍の外表面上に接合される熱収縮性ラベル
を用いることにより、上記課題を解決したのである。
【０００７】
そして、この熱収縮性ラベルは、フィルム原反に一定間隔を開けて、そのフィルム原反の端面に平行に、ヒートシール剤を塗工してシール剤塗工帯を形成し、前記シール剤塗工帯を前記フィルム原反の端面と平行に切断することにより、両端に沿ってシール剤塗工部が形成されたラベルを得、前記両端縁部のうち、一方の端縁部のシール剤塗工部の近傍に、又は一部が重なるように仮止め剤を塗工して仮止め剤塗工部を形成することにより製造することができる。
【発明の効果】
【０００８】
この発明によると、ヒートシール剤の塗工は印刷と同時に印刷機を用いておこなうため、ラベラーの汚れが回避される。さらに、ラベルをボトルに装着する際にラベルの端部がカールするのを防止でき、見た目も平らで手で触っても抵抗がなくなり、外観の優れたラベル装着容器となる。
また、ラベルの一方の端縁部に前記ヒートシール剤塗工部と共に仮止め剤塗工部を設けて、これらをラベルの他方の端部近傍の外周面に接合させるので、ラベルのずれが生じるのを防止できる。
さらに、容器と相対するヒートシール剤、粘着剤又は接着剤の塗工部を設けて、ラベルの熱収縮時にこのヒートシール剤塗工部を容器に接合させるので、ラベルのせり上がりが生じるのを防止できる。特に、このラベルに端縁部のヒートシール剤塗工部以外に、ヒートシール剤塗工部を設けると、ラベルのせり上がりを防止する効果をより向上させることができる。
【図面の簡単な説明】
【０００９】
【図１】（ａ）この発明にかかる熱収縮性ラベルの例を示す正面図、（ｂ）（ａ）の側面図、（ｃ）この発明にかかる熱収縮性ラベルの他の例を示す正面図、（ｄ）（ｃ）の側面図、（ｅ）この発明にかかる熱収縮性ラベルの他の例を示す正面図
【図２】図１に示す熱収縮性ラベルを製造する工程で使用される原反の例を示す正面図
【図３】（ａ）図１に示す熱収縮性ラベルをマンドレルを用いて筒状にする際の模式図、（ｂ）（ａ）の部分拡大図
【図４】（ａ）筒状にした図１に示す熱収縮性ラベルをボトルに被せる状態を示す模式図、（ｂ）ラベルを熱収縮させた状態を示す模式図
【図５】（ａ）図１に示す熱収縮性ラベルをボトルに貼り付け、胴部に巻き付ける状態を示す模式図、（ｂ）ラベルを熱収縮させた状態を示す模式図
【発明を実施するための形態】
【００１０】
この発明は、両端縁部同士を重ね合わせて円筒状等の筒状とし、これを熱により容器の胴部外周方向に収縮させ、この容器に固定する樹脂フィルム製の熱収縮性ラベルについての発明である。なお、本明細書において、「熱収縮性ラベル」を単に「ラベル」と称する場合がある。
【００１１】
この発明にかかる熱収縮性ラベルは、図１（ａ）（ｂ）に示すような、方形状の樹脂フィルム１２からなるラベル１１であり、両端縁部同士が重ね合わせて筒状として使用される。
このラベル１１には、図１（ａ）（ｂ）に示すように、このラベル１１の両端１３ａ、１３ｂに沿って、シール剤塗工部１４が樹脂フィルム１２の一方の面に形成される。このシール剤塗工部１４のうち、前記ラベル１１の一方の端１３ａに沿って、この端縁部に形成されるシール剤塗工部１４は、ヒートシール剤によるシール剤塗工部（以下、「第１シール剤塗工部」と称する場合がある。）１４ａであり、また、このシール剤塗工部１４のうち、前記ラベル１１の他方の端１３ｂに沿って、この端縁部に形成されるシール剤塗工部１４は、ヒートシール剤によるシール剤塗工部（以下、「第２シール剤塗工部」と称する場合がある。）１４ｂである。
【００１２】
このとき、前記ヒートシール剤塗工部１４のうち、一方の端１３ａと第１シール剤塗工部１４ａとの距離はゼロである。また、前記ヒートシール剤塗工部１４のうち、他方の端１３ｂと第２シール剤塗工部１４ｂとの距離はゼロである。特に、一方の端１３ａと第１シール剤塗工部１４ａとの間の距離をゼロとすることにより、その箇所でカールが生じるのを防止することができる。
【００１３】
さらに、このラベル１１の一方の端１３ａ側の端縁部近傍に、仮止め剤を塗工して仮止め剤塗工部１５が形成される。この仮止め剤塗工部１５は、第１シール剤塗工部１４ａの近傍に、又は一部が第１シール剤塗工部１４ａに重なるように形成される。第１シール剤塗工部１４ａの近傍に仮止め剤塗工部１５を形成するとは、図１（ａ）（ｂ）に示すように、第１シール剤塗工部１４ａに隣接して仮止め剤塗工部１５を形成する場合や、図示しないが、第１シール剤塗工部１４ａと少し間隔を開けて仮止め剤塗工部１５を形成する場合があげられる。また、第１シール剤塗工部１４ａに一部が重なるように仮止め剤塗工部１５を形成する場合としては、図１（ｃ）（ｄ）に示す場合があげられる。
【００１４】
この仮止め剤塗工部１５は、図１（ａ）〜（ｄ）に示すように、樹脂フィルム１２の面のうち、ヒートシール剤塗工部１４が塗工された面と同じ面に形成される。
そして、前記仮止め剤塗工部１５は、ラベル１１を直接、筒状とするか、容器に巻き付けて筒状とする際に、例えば図３に示すように、このラベル１１の他方の端１３ｂ側の端縁部近傍に仮止めする。
【００１５】
なお、仮止め剤塗工部１５は、図３に示すように、ラベル１１をマンドレル２３に巻きつけ、第１シール剤塗工部１４ａを加熱等により接合するまでの間、又は図５（ａ）（ｂ）に示すように、ラベル１１を容器１７の胴部に巻き付け、第１シール剤塗工部１４ａを加熱等により接合するまでの間、ラベルをチューブ状に保持をする程度に塗工されていればよい。このため、この仮止め剤塗工部１５は、図１等に示すように、主収縮方向と直角の方向（ラベル幅）に帯状に仮止め剤を塗工して形成してもよく、また、図示しないが、ラベル幅の一部分、ないしは数か所にスポット状に仮止め剤を塗工して形成してもよい。
【００１６】
前記仮止め剤としては、有機溶剤型、水性型（エマルジョン型を含む）、ホットメルト型、液状硬化型（ＵＶ、ＥＢ硬化型、熱硬化性樹脂接着剤）の粘着剤や接着剤のいずれでも使用することができ、この中で、ＵＶ、ＥＢ硬化型は硬化装置が必要であり、また有機溶剤型は臭気の問題から、水性型、ホットメルト型、熱硬化性樹脂接着剤が好ましく、さらに熱硬化性樹脂接着剤は反応系であり取扱いの観点から水性型、ホットメルト型が好ましい。
【００１７】
前記のホットメルト型の粘着剤や接着剤としては、公知ものを使用することができ、主成分である熱可塑性樹脂としては、ブロック共重合体系を含むスチレン系、メタクリル系、アクリル系、オレフィン系、ポリアミド系、ポリエステル系、ＥＶＡ系のいずれでも、または混合したものでも使用することができる。
前記の水性型の粘着剤、接着剤としては公知のものを使用することができ、主樹脂としてはセルロース系、メタクリル系、アクリル系、ＰＶＰ系、ＰＶＡ系、酢酸ビニル系のいずれでも、または混合したものを使用することができる。
【００１８】
前記の通り、前記ラベルの一方の端縁部には、この仮止め剤塗工部１５と前記第１シール剤塗工部１４ａの両方を設けるが、これが仮止め剤塗工部１５のみの場合、接合の程度によっては、シュリンクトンネルでラベルを収縮させボトルに装着させる際に、ラベルのずれが生じる場合や、破袋する場合がある。さらに、第１シール剤塗工部１４ａがないため、ラベル端部がカールする。また、仮止め剤塗工部１５が無い場合、ラベルをマンドレル、ないしはボトルに巻きつけた後、ヒートシールをするまでにラベルを円筒状に保持することができず、高速接着ができない。しかし、これら２つを用いて接合すると、一方の接合が不十分であっても、他方の接合で接合状態を維持することができ、全体として、十分な接合状態を得ることができ、熱収縮時においてラベルのずれ、破袋が生じるのを防止できる。また、高速接着が可能で、さらにラベル端部のカールを防止できる。
【００１９】
前記ラベル１１の一方の端１３ａ側の端縁部に形成される第１シール剤塗工部１４ａは、ラベル１１を筒状とした際に、このラベル１１の他方の端１３ｂ側の端縁部近傍に対向する。そして、前記ラベル１１を加熱収縮して容器に密着させる際の加熱によって、この第１シール剤塗工部１４ａは、対向するラベル１１の他方の端１３ｂ側の端縁部近傍に接合される。
【００２０】
また、前記ラベル１１の他方の端１３ｂ側の端縁部に形成される第２シール剤塗工部１４ｂは、容器胴部と相対する。そして、前記ラベル１１を加熱収縮させて容器に密着させる際の加熱によって、この第２シール剤塗工部１４ｂは、前記容器胴部に接合され、前記ラベル１１を加熱収縮の際に、容器の形状によってはせり上がる場合があるのを防止することができる。
【００２１】
前記第１シール剤塗工部１４ａと少し間隔を開けて仮止め剤塗工部１５を形成する場合において、開ける間隔は、２ｍｍ以下がよく、１ｍｍ以下が好ましい。２ｍｍより大きいとボトル装着時に第１シール剤塗工部１４ａと仮止め剤塗工部１５の間に空気がたまり、美粧性を損ねるという問題点を生じる場合がある。一方、この間隔は、なくてもよいので、この間隔の下限は０ｍｍとなる。
【００２２】
また、一部が第１シール剤塗工部１４ａと重なるように仮止め剤塗工部１５を形成する場合、第１シール剤塗工部１４ａの仮止め剤塗工部１５が重なっていない部分の幅をＸ（ｍｍ）としたとき、Ｘは、０．３ｍｍ以上がよく、０．５ｍｍ以上がより好ましい。０．３ｍｍより短いと、ラベルにずれが生じる。一方、Ｘの上限は２０ｍｍがよく、１５ｍｍがより好ましい。２０ｍｍより長くてもよいが、美粧性の観点からみて、２０ｍｍあれば十分である。
【００２３】
また、第２シール剤塗工部１４ｂの周方向の幅をＹ（ｍｍ）としたとき、Ｙは、０．３ｍｍ以上がよく、０．５ｍｍ以上がより好ましい。０．３ｍｍより短いと、熱収縮時に、ラベル１１がせり上がるのを十分に防止しにくくなるおそれがある。一方、Ｙの上限は２０ｍｍがよく、１５ｍｍがより好ましい。２０ｍｍより長くてもよいが、せり上がり防止の観点からみて、１５ｍｍあれば十分である。
【００２４】
さらに、Ｘ＋Ｙ（図２のＷに相当）は、０．６ｍｍ以上がよく、１．０ｍｍ以上が好ましい。０．６ｍｍより短いと、ラベル端部の美粧性とラベルのせり上がり防止を十分に両立できないおそれがあり、またラベラーで高速でラベルをカットする際に、カット位置のばらつきによりヒートシール剤塗工部（図２の２２）をカットすることができない場合がある。一方、Ｘ＋Ｙの上限は４０ｍｍがよく、２８ｍｍが好ましい。４０ｍｍより長くてもよいが、美粧性とラベルのせり上がり防止の観点からみて、４０ｍｍあれば十分である。
【００２５】
前記仮止め剤塗工部１５の周方向の幅をＺ（ｍｍ）としたとき、Ｚは、０．１ｍｍ以上がよく、０．２ｍｍ以上が好ましい。０．１ｍｍより短いと、接着力が小さすぎ、十分に且つ安定的に仮止めをすることができなく、高速でラベラーを運転した場合、ラベルの端部が風などで持ちあがり剥がれてしまう場合があるという問題を生じる場合がある。一方、Ｚの上限は２０ｍｍがよく、１７ｍｍが好ましい。２０ｍｍより長くても仮止め剤塗工部の効果はあまりかわらないので、２０ｍｍで十分である。
【００２６】
前記ラベル１１の一方の端１３ａから仮止め剤塗工部１５までの距離（以下、「耳の長さ」と称する場合がある。）は、０．３ｍｍ以上がよく、０．５ｍｍ以上が好ましい。０．３ｍｍより短いと、この部分にヒートシール剤を塗工した効果を十分に発揮することができなくなるおそれがあり、また、仮止め剤をラベラーでラベルに塗工する際に接着剤のはみ出しが生じ、ラベラーを汚すおそれがある。一方、耳の長さの上限は１０ｍｍがよく、８ｍｍが好ましい。１０ｍｍより長くてもよいが、この部分が余りの状態になるので、効率的観点から１０ｍｍあれば十分である。
【００２７】
前記第１シール剤塗工部１４ａ及び第２シール剤塗工部１４ｂの着量は、０．２ｇ／ｍ２以上がよく、０．５ｇ／ｍ２以上が好ましい。０．２ｇ／ｍ２より少ないと、ヒートシールの効果を十分に発揮できないおそれがある。一方、塗工量の上限は、特に限定はないが、５ｇ／ｍ２より多くしても、ヒートシールの効果に相違は生じず、５ｇ／ｍ２で十分である。
【００２８】
前記仮止め剤塗工部１５の着量は、０．５ｇ／ｍ２以上がよく、０．７ｇ／ｍ２以上が好ましい。０．５ｇ／ｍ２より少ないと、接着力が小さすぎ、十分にかつ安定的に仮止めをすることができなく、高速でラベラーを稼働した場合、マンドレルに巻きつけた際、またはボトルに巻きつけた際に、ヒートシール剤塗工部１４ａを加熱等によりヒートシールをするまでの間にラベルを円筒状に保持をすることができず、剥がれてしまう場合がある。
一方、塗工量の上限は、６０ｇ／ｍ２がよく、５９ｇ／ｍ２が好ましい。６０ｇ／ｍ２より多いと、コスト的に不利になる。また、仮止め剤にホットメルトを使用する場合、塗工時のホットメルトの熱量が大きくなるため、ラベルにしわが入り、美粧性が損なわれるほか、最悪きれいに貼り合わせることができなくなり、ラベルの熱収縮時にラベルが破袋してしまう場合がある。
【００２９】
さらにまた、図１（ｅ）に示すように、樹脂フィルム１２の面のうち、ヒートシール剤塗工部１４が塗工された面と同じ面であって、前記ラベル１１の前記両端縁部に形成されたヒートシール剤塗工部１４及び仮止め剤塗工部１５以外の部分に、第３シール剤塗工部１６を形成してもよい。この第３シール剤塗工部１６は、ボトルにこの発明に係る熱収縮性ラベルを被せて熱収縮させ、ボトルに密着させる際に、容器の形状によってはせり上がる場合があるのを防止することができる。
この第３シール剤塗工部１６は、必ずしも帯状に設ける必要はなく、前記の効果が発現すれば、帯状であっても、方形や円形（楕円形を含む）等のスポット状であってもよい。
【００３０】
この第３シール剤塗工部１６を設ける場合、前記ラベル１１に、１箇所以上設けるのが好ましく、２箇所以上設けるのが好ましい。また、設ける箇所の上限は１５箇所がよく、１０箇所が好ましい。１５箇所より多いと、ラベラー適性に問題が生じる場合がある。
【００３１】
この第３シール剤塗工部１６の周方向と直角方向の長さは、０．１ｍｍ以上がよく、０．５ｍｍ以上が好ましい。０．１ｍｍより短いと、せり上がり防止効果を十分に発揮できない場合がある。一方、周方向と直角方向の長さの上限は、５０ｍｍがよく、４０ｍｍが好ましい。５０ｍｍより長くてもせり上がり防止効果に変化がなく、コスト的に不利になる場合がある。
【００３２】
前記樹脂フィルムとしては、少なくとも一軸延伸した熱収縮性フィルムであれば使用でき、二軸延伸フィルムも使用できる。具体例としては、ポリオレフィン系フィルム、ポリエステル系フィルム、ポリスチレン系フィルム、ポリ乳酸系フィルム、発泡ポリオレフィン系フィルム、発泡ポリエステル系フィルム、発泡ポリスチレン系フィルム、発泡ポリ乳酸系フィルム、又はこれらの樹脂の混合物からなるフィルム、及びこれらのフィルムの二層以上の積層フィルム等が挙げられる。この中でも特に、ポリエチレン、ポリプロピレンなどのポリオレフィン系フィルムや、ポリスチレン系フィルム、ポリエチレンテレフタレートなどのポリエステル系フィルム、及びそれらの積層体が、取扱いの観点から望ましい。
【００３３】
この樹脂フィルムは、容器の外周に対していわゆるシュリンクをするために必要なだけの収縮を、上記主収縮方向に起こしうるものであることが必要である。具体的には、９０℃における主収縮方向の熱収縮率が５〜８５％であるものが好ましく、３０〜６０％がより好ましい。
また、前記主収縮方向に直角方向の収縮率は、ボトルへの装着後の仕上がりの観点から、１２％以下から−１２％以上がよく、１０％以下から−１０％以上がより好ましい。印刷はボトル装着後（収縮後）の状態をイメージし、デザインを収縮前の原反に印刷しており、１２％以下から−１２％以上の範囲外の場合では、印刷時の柄のデザインが複雑になると言う問題点を生じる場合がある。なお、シュリンクフィルムは加熱により、主収縮方向に直角方向へ延びる場合がある。収縮率が０％未満というのは延びる場合である。
【００３４】
この樹脂フィルム１２の厚みは、３０μｍ以下がよく、２６μｍ以下がコスト上及び地球環境上好ましい。一方、樹脂フィルム１２の厚みの下限は特に限定されないが、取扱いの観点から、６μｍ以上、好ましくは１０μｍ以上であればよい。
【００３５】
前記第１シール剤塗工部１４ａ、第２シール剤塗工部１４ｂ、第３シール剤塗工部１６に使用されるヒートシール剤としては、公知のものを使用することができ、溶剤系、水性エマルジョン系、水性ディスパージョン系、水溶性系のいずれでも使用ができ、ラベルの対象商品の意匠にあったデザインを印刷する際に合わせて、前記ヒートシール剤を塗工し、ヒートシール剤塗工部２２を形成する。ヒートシール剤の主成分である熱可塑性樹脂は、ランダム共重合体、ブロック共重合体系どちらでも構わなく、またスチレン系、メタクリル系、アクリル系、オレフィン系、ポリアミド系、ポリエステル系、ＥＶＡ系、酢酸ビニル系、塩化酢酸ビニル系のいずれでも、または混合したものでも使用することができる。
【００３６】
前記の仮止め剤塗工部１５は、帯状に限定されるものではなく、方形や円形（楕円形を含む）等のスポット状であってもよい。
【００３７】
前記容器１７の形状は、対象となる容器は略円筒形や略角柱形、及びそれらに凹凸を設けたものなど、シュリンク時の収縮変形を規定できるものであれば特に限定されない。特に胴部に凹凸等を設けた容器や、胴部から口部に向かって径が小さくなっていく傾斜部（ボトル肩部）にラベルがかかる容器等の特殊形状の容器は、ラベルのせり上がりが大きくなる場合があるので、本願発明のラベルの使用がより好ましい。
また、容器の材質は、ガラス、合成樹脂、金属缶等、特に限定されない。合成樹脂の種類としては、ポリエチレンテレフタレート（ＰＥＴ）、ポリプロピレン（ＰＰ）、ポリエチレン（ＰＥ）等があげられる。
【００３８】
次に、この発明に係る熱収縮性ラベル、マンドレルに巻きつけてからボトルに被せ、熱によりボトルに装着する場合の熱収縮性ラベルについての製造方法について説明する。
まず、図２に示すようなフィルム原反２１に、対象となる商品の意匠に沿ったデザインを印刷するとともに、一定間隔を開けて、そのフィルム原反２１の端面と平行に、ヒートシール剤を塗工してシール剤塗工帯２２を形成する。
このとき、必要に応じて、第３シール剤塗工部１６を形成する。
【００３９】
次に、図２の破線で示されているように、形成されたこのシール剤塗工帯２２を、具体的には、このシール剤塗工帯２２の帯の中の部分を、前記フィルム原反の端面と平行に切断する。これにより、切り離された両方の切断部の端縁にヒートシール剤が塗工された状態となり、両端に沿って第１シール剤塗工部１４ａ及び第２シール剤塗工部１４ｂがそれぞれ形成されたラベル１１を得ることができる。
【００４０】
そして、前記両端縁部のうち、第１シール剤塗工部１４ａの近傍に、又は一部が重なるように仮止め剤を塗工して、仮止め剤塗工部１５を形成する。これによって、この発明に係る熱収縮性ラベル１１を製造することができる。
【００４１】
前記フィルム原反２１は、長さ方向に主に収縮するので、得られる熱収縮性ラベル１１は、ラベルの端１３ａと１３ｂとの方向が主収縮方向となる。
このラベル１１の収縮率は、使用する前記樹脂フィルム１２の収縮率と同様である。
【００４２】
前記したフィルム原反２１に形成されたシール剤塗工帯２２の幅（Ｗ）は、前記の（Ｘ＋Ｙ）に相当するので、（Ｗ）の条件は、前記した（Ｘ＋Ｙ）の条件と同様である。
【００４３】
次に、この発明に係る熱収縮性ラベルを容器に装着する方法について説明する。
前記ラベル１１を容器に装着する方法としては、ラベル１１をマンドレルに巻きつけ筒状にしてから容器に被せて装着する方法や、前記ラベルを容器の胴部外周面に直接巻きつけて筒状とし、装着する方法等があげられる。
【００４４】
前記したラベル１１をマンドレルに巻きつけ筒状にしてから容器に被せて装着する方法の具体例としては、図３（ａ）（ｂ）に示すように、まず、ラベル１１の第２シール剤塗工部１４ｂがマンドレル２３と相対するように配し、このラベル１１をマンドレル２３に巻き付ける。そして仮止め剤塗工部１５を、前記マンドレル２３に巻き付けた当該熱収縮性ラベル１１の他方の端縁部近傍の外周面上に重ね合わせる。
次いで、この仮止め剤塗工部１５が配されたラベル１１の部分のヒートシール剤塗工部１４ａ近傍を加熱して接合してもよい。この際、第１シール剤塗工部１４ａは、接合されても、接合されなくてもよいが接合するとより美粧性向上の効果がある。これによって、筒状ラベル１１ａが得られる。
【００４５】
このときのヒートシール温度が、５０℃以上がよく、６０℃以上でヒートシールが可能なヒートシール剤が好ましい。５０℃より低いと、ラベルがロール状態の際にヒートシール剤塗工部がブロッキングし好ましくない。一方、ヒートシール温度の上限は、１３５℃がよく、１３０℃が好ましい。１３５℃より高いと、基材の樹脂フィルムが縮れ、逆に美粧性が悪化するおそれがある。この範囲内のヒートシール剤を使用することで、シュリンクトンネルの熱で、耳部が貼り付き、美粧性が向上する。さらに、重ね合わせ部をヒートシールなどで熱を加えることで、耳部を積極的に貼り付けることでさらに美粧性が向上し、より好ましい。
【００４６】
このようにして得られた筒状ラベル１１ａを、図４（ａ）に示すように、容器１７に被せる。そして、シュリンクトンネル等を用いて、水蒸気等により全体を加熱して熱収縮を行うことにより、第２シール剤塗工部１４ｂを容器１７の胴部に接合させると共に、図４（ｂ）に示すように、筒状ラベル１１ａを収縮させる。これにより、ラベルのせり上がりが抑制されて、筒状ラベル１１ａは熱収縮によって容器１７に密着したラベル１１ｂとなり、ラベルが容器１７の胴部に密着したラベル付き容器が得られる。
このシュリンクの条件は、特に限定されるものではなく、ラベル１１の材料に適した従来と同様の条件で行ってよい。
【００４７】
なお、ヒートシールの際に、第１シール剤塗工部１４ａがラベル１１の外周面に接合されていない場合は、この熱収縮によって、第１シール剤塗工部１４ａは、同時にラベル１１の外周面に接合される。
【００４８】
次に、前記ラベルを容器の胴部外周面に直接巻きつけて装着する方法の具体例を示す。
前記と同様の方法で、図１（ａ）に示すような両端に第１シール剤塗工部１４ａ、第２シール剤塗工部１４ｂが形成されたラベル１１を得る。必要に応じて図１（ｅ）に示すように第３シール剤塗工部１６を形成する。第２シール剤塗工部１４ｂは常温では粘着性がないため、図５（ａ）に示すように、第２シール剤塗工部１４ｂ上または近傍に第２仮止め剤塗工部１５ｂを形成する。第２仮止め剤塗工部１５ｂは帯状に形成しても良いし、スポット状に形成しても良い。特に図５のように場所により胴径が異なる容器の場合、最大胴径に位置する箇所にスポット状に形成すれば良い。スポット状に形成する場合、２箇所以上形成するのが望ましい。第２仮止め剤塗工部１５ｂを形成する方法は特に限定はないが、ラベラーを用いて形成することが望ましい。
次に、図５（ａ）に示すように、ラベル１１の第２シール剤塗工部１４ｂおよび第２仮止め剤塗工部１５ｂを容器１７の胴部と向き合わせ、容器１７の最大径の部分に第２仮止め剤塗工部１５ｂの相対部分を接合する。
【００４９】
次いで、このラベル１１を容器１７の胴部外周面に巻き付ける。そして、仮止め剤塗工部１５を、容器１７の胴部外周面に巻き付けたラベル１１の他方の端縁部近傍の外周面上に重ね合わせる。
【００５０】
続いて、シュリンクトンネル等を用いて、水蒸気等により全体を加熱して熱収縮を行うことにより、図５（ｂ）に示すように、ラベル１１を収縮させる。このとき、第１シール剤塗工部１４ａが接着される。また、第２シール剤塗工部１４ｂが容器１７胴部に接着される。これにより、ラベル１１は熱収縮によって容器１７に密着したラベル１１ｂとなり、ラベルが容器１７の胴部に密着したラベル付き容器が得られる。
このシュリンクの条件は、前記の通り、特に限定されるものではなく、ラベル１１の材料に適した従来と同様の条件で行ってよい。
【００５１】
この方法で得られたラベル付き容器は、ラベルに印刷層を設けることができ、飲料等、種々の用途に使用が可能である。
【実施例】
【００５２】
この発明を実施した実施例を具体的に挙げて説明する。まず、使用した原材料及び評価方法を以下に示す。
＜原材料＞
［樹脂フィルム］
・原反Ａ…東洋紡（株）製：縦軸収縮ＰＥＴ  ＳＣ−８０７、厚み＝１８μｍ
・原反Ｂ…シーアイ化成（株）製：縦軸収縮ＯＰＳ、厚み＝２５μｍ
【００５３】
［ヒートシール剤］
・ヒートシール剤ａ…東京インキ（株）製：ＳＡ−７２１Ｗ改２
・ヒートシール剤ｂ…東洋インキ（株）製：Ｑ２０１
・ヒートシール剤ｃ…ユニチカ（株）製：ＳＤ−１２００
【００５４】
［ホットメルト剤］
・ホットメルト剤…東洋アドレ（株）製：ＨＭ（ＢＬ−８８０５）、以下において、「Ｈ」と表する場合がある。
［水性接着剤］
・ＰＶＰ糊…Ｋ値が３０のポリビニルピロリドン粉末（日本触媒（株）製：ポリビニルピロリドンＫ−３０）に水を加え濃度５０％に調整し、９０℃で１時間加熱しながら撹拌し溶解することで糊液を得た。
・ＰＶＡ糊…平均重合度が３５０、ケン化度が８８（ｍｏｌ／％）のＰＶＡ粉末(日本合成（株）製)に水を加えて濃度３５％に調製し、８０℃で１時間加熱しながら撹拌し溶解することで糊液を得た。
【００５５】
＜評価・測定＞
ラベル端部の状態、ラベルずれ、及びせり上がりについて、目視にて観察した。評価基準、採点、評価は下記表１に示すとおりである。
なお、ラベル端部の状態の評価は、３点以下が好ましく、より好ましくは２点以下である。また、ラベルずれの評価は、４点以下が好ましく、より好ましくは３点以下、最も好ましいのは２点以下がよい。５点は確実にＮＧである。さらに、せり上がりの評価は、４点以下が好ましく、より好ましくは３点以下、最も好ましいのは２点以下がよい。５点は確実にＮＧである。
【００５６】
【表１】
0006430309.tif 000002
【００５７】
（実施例１〜１１、比較例１〜４）
図２に示すように、原反Ａ又はＢの原反の重ね合わせ部側、すなわち、ＰＥＴボトルと相対する側に、ヒートシール剤ａ〜ｃのいずれかを所定ピッチで塗工し、ヒートシール剤の塗工帯を形成した。次いで、この塗工帯の中央部付近で切断して、幅１８０ｍｍ×長さ（ピッチ）２３５ｍｍのラベルを得た。
次いで、第１シール剤塗工部側のラベル端部に耳部を設けて１０ｍｍ幅でホットメルト剤を塗工（塗工量＝４０ｇ／ｍ２）し、図１（ａ）や（ｂ）に示すような熱収縮性ラベルを得た。なお、この際ホットメルト剤はラベル幅方向全幅で帯状に塗工した。
そして、図３（ａ）（ｂ）に示すように、得られた熱収縮性ラベルの両端をマンドレル上で重ね合わせ筒状にした後、耳部を含む重ね合わせ部を同マンドレル上で１００℃の熱ロールで０．１ｓｅｃの条件でシールをし、筒状ラベルを得た。
次いで、図４（ａ）に示すように、略筒状のボトルに得られた筒状ラベルを被せ、シュリンクトンネルにて、９５℃，１０秒かけて加熱を行い、筒状ラベルを収縮させて、図４（ｂ）に示すように、ボトルに密着させた。装着後のラベル端部の状態、ラベルずれ、ラベルせり上がりを目視で観察し、上記の採点表に沿って採点した。
原反の種類、ヒートシール剤の種類及び塗工量、耳部の長さ、第１シール剤塗工部及び第２シール剤塗工部の塗工幅等の条件、及び評価結果を表２に示す。
なお、シール剤塗工パターンＩはラベルの両端部にのみヒートシール剤を塗工し、シール剤塗工パターンＩＩはラベルの両端からそれぞれ８０ｍｍ、下端から４０ｍｍの位置に幅１０ｍｍ、長さ１０ｍｍの範囲でヒートシール剤を塗工して第３シール剤塗工部を形成した。
【００５８】
【表２】
0006430309.tif 000003
【００５９】
（実施例１２〜１５、比較例５，６）
仮止め用の接着剤として水性接着剤を使用し、第１シール剤塗工部側のラベル端部に耳部を設けて１０ｍｍ幅で水性接着剤を塗工（塗工量＝１ｇ／ｍ２）し、図１（ａ）や（ｂ）に示すような熱収縮性ラベルを得た以外、表３の条件に従って、実施例１と同様に行った。評価結果を表３に示す。
【００６０】
【表３】
0006430309.tif 000004
【００６１】
（実施例１６〜１７）
ラベルの幅が１７０ｍｍものを使用して、仮止め用の接着剤としてホットメルト（長さ１０ｍｍで塗工）を使用して、ホットメルト、およびヒートシール剤を下記の表に示すパターンで塗工した以外、表４の条件に従って、実施例１と同様に行った。評価結果を表４に示す。
【００６２】
【表４】
0006430309.tif 000005
【符号の説明】
【００６３】
１１  ラベル
１１ａ  筒状ラベル
１１ｂ  熱収縮され、容器に密着したラベル
１２  樹脂フィルム
１３ａ  ラベルの一方の端
１３ｂ  ラベルの他方の端
１４  シール剤塗工部
１４ａ  ラベルの一方の端の端縁部に設けられるシール剤塗工部（第１シール剤塗工部）
１４ｂ  ラベルの他方の端の端縁部に設けられるシール剤塗工部（第２シール剤塗工部）
１５  仮止め剤塗工部
１５ｂ  第２仮止め剤塗工部
１６  第３シール剤塗工部
１７  容器
２１  フィルム原反
２２  シール剤塗工帯
２３  マンドレル
【図１】
0006430309.tif 000006
【図２】
0006430309.tif 000007
【図３】
0006430309.tif 000008
【図４】
0006430309.tif 000009
【図５】
0006430309.tif 000010